АДСОРБЕНТ С БОЛЕЕ НИЗКОЙ РЕАКЦИОННОЙ СПОСОБНОСТЬЮ И БОЛЕЕ ВЫСОКОЙ ЕМКОСТЬЮ КИСЛОРОДОСОДЕРЖАЩИХ СОЕДИНЕНИЙ ДЛЯ УДАЛЕНИЯ КИСЛОРОДОСОДЕРЖАЩИХ СОЕДИНЕНИЙ ИЗ ПОТОКОВ ОЛЕФИНОВ

1. Твердый адсорбент для очистки потоков углеводородов, содержащий компонент оксида алюминия, компонент цеолита и добавочный компонент металла, добавочный компонент металла присутствует в количестве от приблизительно 0,0075 до 0,0135 моль металла в виде оксида на 100 г адсорбента, и где оксид алюминия присутствует в количестве от приблизительно 40 до приблизительно 90 мас.% адсорбента.
2. Адсорбент по п.1, где цеолит выбран из группы, включающей цеолит X, цеолит Y, цеолит A, ZSM-5, цеолит бета и их смеси.
3. Адсорбент по п.1, где добавочный компонент металла является щелочным металлом, выбранным из группы, включающей натрий, калий, литий, рубидий, цезий и их смеси.
4. Адсорбент по п.3, в котором добавочным компонентом металла является натрий.
5. Адсорбент по п.1, в котором добавочный компонент металла сначала добавляют, прежде всего, к цеолиту так, что добавочный металл присутствует в компоненте цеолита в количествах больших, чем, если бы такое же количество исходного металла было добавлено к смеси цеолита и оксида алюминия.
6. Адсорбент по п.5 в виде твердой формы, содержащей смесь частиц цеолита и оксида алюминия.
7. Твердый адсорбент для очистки потоков углеводородов, включающий компонент оксида алюминия, компонент цеолита и добавочный компонент металла, добавочный компонент металла сначала добавляют, прежде всего, к цеолиту так, что добавочный металл присутствует в компоненте цеолита в количествах больших, чем, если бы такое же количество исходного металла было добавлено к смеси цеолита и оксида алюминия.
8. Адсорбент по п.7, где цеолит выбран из группы, включающей цеолит X, цеолит Y, цеолит A, ZSM-5, цеолит бета и их смеси.
9. Адсорбент по п.8, где цеолитом является цеолит Y.
10. Адсорбент по п.7, где добавочным компонентом металла является щелочной металл, выбранный из группы, включающей натрий, калий, литий, рубидий, цезий и их смеси.
11. Адсорбент по п.10, где компонентом металла является натрий.
12. Адсорбент по п.7, в котором добавочный компонент металла присутствует в количестве от приблизительно 0,0075 до 0,05 моль металла в виде оксида на 100 г адсорбента.
13. Способ получения твердого адсорбента для очистки потоков углеводородов, включающий компонент оксида алюминия, компонент цеолита и добавочный компонент металла, где оксид алюминия присутствует в количестве от приблизительно 40 до приблизительно 90 мас.% адсорбента; способ включает комбинирование компонента цеолита с предшествующим веществом добавочного компонента металла, чтобы образовать насыщенный цеолит, комбинирование насыщенного цеолита и оксида алюминия, чтобы образовать формованное изделие и активацию изделия в условиях активации, чтобы получить твердый адсорбент.
14. Способ по п.13, где компонент цеолита выбирают из группы, включающей цеолит X, цеолит Y, цеолит А, ZSM-5, цеолит бета и их смеси.
15. Способ по п.13, где предшествующее вещество добавочного компонента металла выбирают из карбоксилатного, карбонатного, алюминатного и гидроксильного соединения компонента металла.
16. Способ по п.13, где добавочным компонентом металла является щелочной металл.
17. Способ по п.13, включающий выдерживание указанного формованного изделия, предшествующее активации при температуре приблизительно окружающей среды до приблизительно 200°С и время от приблизительно 5 мин до приблизительно 25 ч.
18. Способ по п.13, где условия активации включают температуру от приблизительно 275°С до приблизительно 600°С и время от приблизительно 5 до приблизительно 70 мин.
19. Способ удаления примесей из потока углеводородов, включающий контакт потока углеводородов с адсорбентом по п.1.
20. Способ удаления примесей из потока углеводородов, включающий контакт потока углеводородов с адсорбентом по п.7.